(57)【要約】  本発明は多層通気性布に関し、特に（しかし、排他的ではなく）、衣類用の編織布に関する。特定の実施形態では、本発明は、熱、炎またはアーキングなどの影響に対する防護用の作業用衣類品を製造するための布に関する。したがって、本発明は、内側層として新規の通気性水分輸送布を有する防火衣類品にも関する。しかしながら、編織布は、例えば機能性下着を製造するために、レジャー部門で使用することもできる。
2007535415.tif 000002
【特許請求の範囲】
【請求項１】
容易な水分輸送により着用の快適性が高められた衣類品のための多層通気性編織布（１）であって、
前記編織布（１）が、ドットまたはラインによって、あるいは表面全体にわたって互いに結合された少なくとも２つの別個の層（２、３）を含んでなり、そのたて糸およびよこ糸が、アラミド糸またはアラミド撚糸またはアラミドフィラメント糸またはポリベンゾイミダゾールおよびアラミド繊維を含有するブレンド繊維から製造される糸からなり、前記層（２、３）が、個々の繊維の細かさの程度が異なることにより布（１）の厚さ（７）にわたって繊度勾配をもたらし、前記層（３）の本質的に皮膚に面する側面（６）がより粗い個々の繊度を有し、皮膚の反対側に面する側面（４）の層がより微細な個々の繊度を有することを特徴とする多層通気性編織布。
【請求項２】
層（２）が、織物、編物またはたて編物であることを特徴とする請求項１に記載の編織布。
【請求項３】
第２の層（３）が、織物、編物またはたて編物であることを特徴とする請求項１に記載の編織布。
【請求項４】
層（２、３）の全てが、少なくとも２つの異なる個々の繊維の繊度を示す構造を有することを特徴とする請求項１、２または３に記載の編織布。
【請求項５】
互いに結合された２つの層を有する二重構成であることを特徴とする請求項１〜４のいずれか一項に記載の編織布。
【請求項６】
層（２）および層（３）は皮膚に面する側面（６）において可視的であるが、表面の割合が変化できることを特徴とする請求項１〜５のいずれか一項に記載の編織布。
【請求項７】
皮膚に面する側面（６）の再乾燥時間が、極めて細かい繊維と衣類品の大きい表面積との組合せによって、最適に短縮されることを特徴とする請求項１〜６のいずれか一項に記載の編織布。
【請求項８】
２つの層（２、３）が、特別な両面織りによって、特別な両面編みによって、あるいは特別な両面たて編みによって、互いに結合されることを特徴とする請求項１〜７のいずれか一項に記載の編織布。
【請求項９】
層（２、３）が、５０ｇ／ｍ２〜４５０ｇ／ｍ２の範囲の平方メートル重量を有し、個々の層の平方メートル重量が同一または異なり得ることを特徴とする請求項１〜８のいずれか一項に記載の編織布。
【請求項１０】
層（３）が、外側（４）、すなわち皮膚の反対側に面する側面（４）に配置されると共に、１．３デシテックス未満の個々の繊度を有することを特徴とする請求項１〜９のいずれか一項に記載の編織布。
【請求項１１】
たて糸がマルチフィラメントアラミド糸またはマルチフィラメントアラミド撚糸またはアラミドフィラメント糸を含んでなり、よこ糸が、マルチフィラメントアラミド糸またはマルチフィラメントアラミド撚糸またはアラミドフィラメント糸を交互に含んでなることを特徴とする請求項１に記載の編織布。
【請求項１２】
よこ糸中に存在するマルチフィラメントアラミド糸またはマルチフィラメントアラミド撚糸またはアラミドフィラメント糸が、たて糸を形成する２つの交互に配置された異なるマルチフィラメント糸またはマルチフィラメント撚糸またはアラミドフィラメント糸のうちの１つと類似または同一であることを特徴とする請求項１または１１に記載の編織布。
【請求項１３】
アラミド糸が、ポリ−ｍ−フェニレンイソフタルアミド繊維、ポリ−ｐ−フェニレンテレフタルアミド繊維、またはポリ−ｍ−フェニレンイソフタルアミドおよびポリ−ｐ−フェニレンテレフタルアミド繊維の混合物よりなる群から選択される繊維を含有することを特徴とする請求項１または１２および１３のいずれか一項に記載の編織布。
【請求項１４】
内側層と、場合によりポリエステルまたはポリアミドまたはアラミドマイクロファイバ布で製造された中間層と、外側層とを有する、少なくとも１つの２層織物複合体からなる構造であって、請求項１〜１３のいずれか一項に記載の多層通気性編織布が前記内側層を形成する構造を特徴とする衣類品。
【請求項１５】
熱、炎または電気アークの影響に対する防護のための、高温耐性繊維で製造された織物被覆層を有する作業用衣類品であって、
内側層と、場合によりポリエステルまたはポリアミドまたはアラミドマイクロファイバ布で製造された中間層と、高温耐性繊維で製造された織物材料からなる外側層とを有する、少なくとも２層織物複合体からなる構造であって、前記内側層が請求項１〜１３のいずれか一項に記載の多層通気性編織布を含有する構造を特徴とする作業用衣類品。
【請求項１６】
耐火性ジャケットまたは耐火性ズボンであることを特徴とする請求項１５に記載の作業用衣類品。
【発明の詳細な説明】
【技術分野】
【０００１】
本発明は、多層通気性（すなわち、水蒸気浸透性）編織布（織物および編物を含む）に関し、特に（しかし、排他的ではなく）、衣類用の編織布に関する。特定の実施形態では、本発明は、熱、炎、電気アークなどの影響に対する防護用の作業用衣類品を製造するための布に関する。したがって、本発明は、内側層として新規の通気性水分輸送布を有する防火衣類品にも関する。しかしながら、編織布は、例えば機能性下着を製造するために、レジャー部門で使用することもできる。
【背景技術】
【０００２】
最先端技術では、既に、ゴアテックス（ＧＯＲＥＴＥＸ）（登録商標）という名称で販売されているものなどの「通気性」布の構成が説明されている。通気性布は本質的に一方の面が不透水性であるが、他方の面において、水蒸気が布を通って逃出するのを可能にする。これらの布は、衣類品、特にジャケットおよびコートおよびズボンのために使用される。ここで、布は防水性であるが、それと同時に、汗により生じる水蒸気のコートの下での捕集を防止する。特許文献１は、少なくとも２つの異なる層を有する防水性布について記載している。
【０００３】
特許文献２は、汗およびその他の体液を輸送するために使用される、異なるデニール値の２つの布層からなる多層編織布について記載している。布層は、ポリエステル、ナイロンおよびアクリル樹脂よりなる群からの材料を有する。しかしながらこの布は、防護衣類を製造するためには適切でない。
【０００４】
特許文献３は、マイクロファイバの内側層を有する多層編織布について記載しており、該布はウィッキングまたは毛管効果を有し、内側から外側への水蒸気輸送を改善する。記載される編織布は、スポーツ用衣類、レジャー用衣類などを製造するために使用することができる。
【０００５】
通例、例えば消防士用の防護衣類は、それ自体が非常に重い。防護服は大きくて重いことによって防護を提供するが、これは、着用者の運動能力を大きく制限し、厳しい熱応力をもたらし、したがって、着用の快適性はかなり損なわれる。
【０００６】
更に、防火衣類は、例えば、ＤＩＮ  ＥＮ４６９規格またはＳＮ０５４５５１規格などの国家規格を満たさなければならないことを考慮に入れなければならない。
【０００７】
上記で説明したように、これまで、内側防護服からの汗の輸送が足りないために、問題となる人々、すなわち消防士は、外側からの危険に対しては非常に十分に防護されるが、着用の快適性は、多層構造にもかかわらず生理学的見地からは最適でないことがわかっている。更に、皮膚の上に大量の水分がたまると、蒸気の発生の結果、ここで深刻なやけどが心配されるので、火事の場合には非常に危険である。
【０００８】
したがって、消防士用の防護衣類の領域では、繊維に水分を蓄えることなく、汗の輸送を容易にすることにより、防護機能、防炎性および断熱性、ならびにより優れた着用快適性を組み合わせる材料を発見することが長い間必要とされている。
【０００９】
【特許文献１】米国特許第３，２７２，６８５号明細書
【特許文献２】独国特許出願公開第１９５４７７０４Ａ１号明細書
【特許文献３】独国特許出願公開第４３０７５０１Ａ１号明細書
【発明の開示】
【発明が解決しようとする課題】
【００１０】
したがって、本発明の目的は、衣類品、特に防火衣類品を製造するために使用することができる新規の多層通気性布を提供することである。
【課題を解決するための手段】
【００１１】
この目的は、容易な水分輸送により着用の快適性が高められた衣類品のための多層通気性編織布１によって達成され、該編織布１は、ドットまたはラインによって、あるいは表面全体にわたって互いに結合された少なくとも２つの別個の層２、３を含んでなり、そのたて糸およびよこ糸は、アラミド糸またはアラミド撚糸またはアラミドフィラメント糸またはポリベンゾイミダゾール繊維およびアラミド繊維を含有するブレンド繊維で製造された糸からなり、該層２、３が、個々の繊維の細かさの程度が異なることにより布１の厚さ７にわたって繊度勾配をもたらし、層３の本質的に皮膚に面する側面６は、より粗い個々の繊度を有し、皮膚の反対側に面する側面４の層はより微細な個々の繊度を有することを特徴とする。
【発明を実施するための最良の形態】
【００１２】
編織布の知的構造化によって、比較的低い平方メートル重量で良好な絶縁効果が達成される。更に、着用者が発する汗は、皮膚の反対側に面する側面へ即座に輸送される（ウィッキング効果）ので、着用者はもはや湿った感触を経験することはなく、水分が蓄積する可能性はない。
【００１３】
最先端技術による定評のあるリファレンス材料、すなわちアラミド裏打ち材料と比較して、本発明に従う布は、実質的に同一の断熱性を提供しながら、平方メートル重量に対する水分吸収性が従来技術の材料と比較して約４〜８倍も高い。汗の液滴が吸収される時間は、本発明に従う材料では１秒よりも短い。従来の材料、すなわちアラミド裏打ち材料では、この値は約５分である。
【００１４】
本発明による編織布１の作用モードは、次のように説明される。布１は、皮膚の反対側に面するプライ３の一部である選択された接結糸（ｂｏｕｎｄｉｎｇ  ｙａｒｎ）によって所定の位置５で互いに結合された少なくとも２つの別個のシングルプライ２，３で構成される。接結糸は、皮膚側のプライ２を通して織られるまたは編まれるまたは縫い合わせられる。接結糸は、皮膚面６のこの所定の位置で、ドットの形態で目に見える。
【００１５】
皮膚上に形成される水分は、皮膚面６上に位置するドット５を形成する接結糸を構成するマイクロファイバによって吸収され、次に、水分は、毛管作用と皮膚の反対側に面するプライ３に向かう接結糸の好ましい方向とによって、接結糸に沿ってプライまたは層３の後方へマイクロファイバの毛管作用で輸送される。皮膚に面する側面６では、ワッフル構造の大きい表面のために水分は急速に蒸発する。したがって、皮膚に面する側面６は、例えば通常のアラミド裏打ち布などの通常の材料と比較して、常に比較的乾燥したままである。
【００１６】
本発明の好ましい実施形態によると、多層通気性編織布１は、例えば消防士のための作業用衣類品を製造するために使用される。編織布１は、基布、プライまたは層２、およびマイクロファイバ布、プライまたは層３からなり、各層２、３はたて糸およびよこ糸を有する。
【００１７】
層２、３のそれぞれのたて糸およびよこ糸は、アラミド紡績糸（ステープルファイバから製造される）で製造することができ、マルチフィラメント連続糸も使用することができる。組合せも可能である。しかしながら、本発明によると、フェノールホルムアルデヒド繊維、ポリアミド／ポリイミド繊維、ポリベンゾイミダゾール繊維、または上記繊維で製造される繊維混合物、あるいはアラミド糸との繊維混合物、もしくはポリベンゾイミダゾールおよびアラミド繊維を含有するブレンド繊維を使用することも可能である。
【００１８】
本発明に従う布１をレジャー部門で使用する場合には、当然のことながら、もはやアラミド糸を使用する必要はない。この場合、層２、３のいずれかまたは両方に、ポリエステルおよび／またはポリアミド糸を使用することができる。このような材料は、基本的に当業者に知られている。
【００１９】
本発明によると、アラミド糸は、ノーメックス（Ｎｏｍｅｘ）（登録商標）、ケブラー（Ｋｅｖｌａｒ）（登録商標）、トワロン（Ｔｗａｒｏｎ）（登録商標）、テクノーラ（Ｔｅｃｈｎｏｒａ）（登録商標）、およびテイジンコーネックス（Ｔｅｉｊｉｎｃｏｎｅｘ）（登録商標）よりなる群からのアラミド繊維からなる。フェノールホルムアルデヒド繊維としてはカイノール（Ｋｙｎｏｌ）（登録商標）などの製品が使用され、ポリアミド／ポリイミド繊維としてはカーメル（Ｋｅｒｍｅｌ）（登録商標）などの製品が使用される。
【００２０】
可能な織り方は、全ての基本的な織物または編物タイプの織り方、ならびにその変化形である。
【００２１】
アラミド繊維は自然色であるか、あるいは染色される。
【００２２】
本発明によると、布層２、３は、５０〜４５０ｇ／ｍ２の範囲の平方メートル重量を有する。
【００２３】
本発明によると、好ましい実施形態では、通気性布１は、互いに結合された少なくとも２つの層またはプライ２、３を含んでなる二重構成である。層２、３は、皮膚の反対側に面するプライ３の一部であり、ドット５またはラインを形成する、あるいは表面全体にわたる、選択された接結糸によって互いに結合される。それによって、１つの実施形態では、図１に示されるパターンが形成され得る。個々のマイクロファイバドット５はそれぞれ、図１に示されるように、互いによこ糸方向にｘ１、たて糸方向にｘ２の距離にある。距離ｘ１およびｘ２は、皮膚に面する層２の表面６上の微小の水滴が、ドット５またはラインのうちの少なくとも１つに接触するような方法で選択されるべきである。本発明による基布または層２は、基本的には、基本織りまたは編みの基布からなり、該層２、３は、個々の繊維デニール、すなわち個々の繊維の細かさの程度が異なることにより布１の厚さ７にわたって繊度勾配をもたらす。しかしながら本発明によると、より微細なデニール層３は外側、すなわち皮膚の反対側に面する側面４にある。特に、この層３は、個々の繊度が１．３デシテックス未満であり、特に１デシテックス未満である。好ましくは、マイクロファイバ層３は高度に構造化された表面１０を有する。層３で使用される繊維はマイクロファイバ、すなわち新世代の超微細繊度の繊維である。これらのマイクロファイバ糸を用いて、手触りが柔らかいが汗をかいている人の水蒸気または水分を上手に放散する、非常に防風性で撥水性の微細孔布を製造することができる。この効果は図２に示される。皮膚上に形成される汗８は、マイクロファイバドット５によって受け取られ、布３の接結糸の毛管作用（ウィッキング効果９）によって外側に輸送される。このウィッキング効果９は、内側６から外側４への水分８（汗、凝縮水）の輸送のために必須である。
【００２４】
１つの実施形態では、編織布１は、防火ジャケットにおいて使用され得る。編織布１または絶縁性の裏打ちは、他の材料との複合体で使用されてもよい。例えば、
（Ａ）単独もしくは２層または３層積層体としての外側層または殻と、
（Ｂ）中間防水層：バッキング層を有するまたは有さない積層体と、
（Ｃ）内側布１：フリッチェ（Ｆｒｉｔｓｃｈｅ）「ファンクション（Ｆｕｎｃｔｉｏｎ）」（本発明に従う）、例えば、９５％ノーメックス（Ｎｏｍｅｘ）（登録商標）、５％ケブラー（Ｋｅｖｌａｒ）（登録商標）を１００％アラミドマイクロファイバと混合、１００〜３５０ｇ／ｍ２の範囲、特に２８０ｇ／ｍ２の平方メートル重量、１００〜２００ｃｍの範囲、特に１６０ｃｍの幅；糸の繊度、たて糸およびよこ糸：布１の層２ではノーメックス（Ｎｏｍｅｘ）（登録商標）ＩＩＩ、パリスブルーＮｍ４０／２であり、布１の層３ではメタ−アラミドマイクロファイバ、ナチュラルホワイトＮｍ８０／２；そして、布１の織り型：布：特別な両面（層）織り、特にソニア（Ｓｏｎｊａ）０２０３パターンと、
を含んでなる物品を製造することができる。
【実施例】
【００２５】
５ｃｍのカット長を有し、
９５重量％の着色ポリ−メタフェニレンイソフタルアミド（メタ−アラミド）の１．７デシテックスステープルファイバと、
５重量％のポリ−パラフェニレンテレフタルアミド（パラ−アラミド）繊維と、
からなり、米国デラウェア州ウィルミントンのイー・アイ・デュポン・ドゥ・ヌムール・アンド・カンパニー（Ｅ．Ｉ．ｄｕＰｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅ，Ｕ．Ｓ．Ａ．）から商品名ノーメックス（Ｎｏｍｅｘ）（登録商標）Ｎ３０１で市販されている繊維ブレンドを、従来のコットンステープル加工装置を用いて、単一のステープル糸（Ｙ１）にリング精紡した。
【００２６】
Ｙ１は、Ｎｍ４０／１または２５０デシテックスの線密度と、Ｚ方向に７００回転／メートル（ＴＰＭ）の撚り数とを有した。そして、次にこれを蒸気処理して、そのしわになる傾向を安定化させた。次に２本のＹ１糸を一緒に合わせて撚った。得られた合撚糸（ＴＹ１）は、Ｎｍ４０／２または５００デシテックスの線密度と、Ｓ方向の５００ＴＰＭの撚り数とを有した。ＴＹ１は、皮膚に面するプライまたは基布２のためのたて糸およびよこ糸として使用した。
【００２７】
５ｃｍのカット長を有し、１００％のポリ−メタフェニレンイソフタルアミド（メターアラミド）の１．１デシテックスステープルファイバからなり、米国デラウェア州ウィルミントンのイー・アイ・デュポン・ドゥ・ヌムール・アンド・カンパニー（Ｅ．Ｉ．ｄｕＰｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅ，Ｕ．Ｓ．Ａ．）から商品名ノーメックス（Ｎｏｍｅｘ）（登録商標）Ｔ４５０で市販されている繊維を、従来のコットンステープル加工装置を用いて、単一のステープル糸（Ｙ２）にリング精紡した。
【００２８】
Ｙ２は、Ｎｍ８０／１または１２５デシテックスの線密度と、Ｚ方向に１０７０回転／メートル（ＴＰＭ）の撚り数とを有した。そして、次にこれを蒸気処理して、そのしわになる傾向を安定化させた。次に２本のＹ２糸を一緒に合わせて撚った。得られた合撚糸（ＴＹ２）は、Ｎｍ８０／２または２５０デシテックスの線密度と、Ｓ方向の７５０ＴＰＭの撚り数とを有した。ＴＹ２は、皮膚の反対側に面するプライ３のためのたて糸およびよこ糸として使用した。またＴＹ２は、最も高度の毛管現象を有するので、２つのプライ間の接結糸としても使用した。
【００２９】
図３ａ〜ｄに示されるようなソニア（Ｓｏｎｊａ）０２０３パターンに従って、ＴＹ１およびＴＹ２を特別の両面織りに織った。
【００３０】
この布１を、多層構造（表Ｉの衣服）で使用される内側ライナー断熱層として試験した。多層構造は、更に、（１）８５重量％のノーメックス（Ｎｏｍｅｘ）（登録商標）および１５重量％のケブラー（Ｋｅｖｌａｒ）（登録商標）から製造され、１３５ｇ／ｍ２の比重を有する不織布（米国デラウェア州のＷ．Ｌ．ゴア・アンド・アソシエーツ（Ｗ．Ｌ．Ｇｏｒｅ  ａｎｄ  Ａｓｓｏｃｉａｔｅｓ，Ｄｅｌａｗａｒｅ，Ｕ．Ｓ．Ａ）社から商品名ゴアテックス（ＧＯＲＥＴＥＸ）（登録商標）ファイアーブロッカーＮで市販されている）上のポリテトラフルオロエチレン（ＰＴＦＥ）膜積層体である中間防水層と、（２）１９５ｇ／ｍ２の比重を有し、米国デラウェア州ウィルミントンのイー・アイ・デュポン・ドゥ・ヌムール・アンド・カンパニー（Ｅ．Ｉ．ｄｕＰｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅ，Ｕ．Ｓ．Ａ．）から商品名ノーメックス（Ｎｏｍｅｘ）（登録商標）Ｎ３０５で市販されているカット長５ｃｍを有する繊維ブレンドで構成される外側殻とを含んでなるものであった。該繊維ブレンドは、
（１）７５％の着色着色ポリ−メタフェニレンイソフタルアミド（メタ−アラミド）の１．７デシテックスステープルファイバと、
（２）２３％のポリ−パラフェニレンテレフタルアミド（パラ−アラミド）繊維と、
（３）２％の炭素芯ポリアミド鞘型の帯電防止繊維と、
からなる。
【００３１】
この布の組合せを、熱防護性能（ＴＰＰ）法（ＩＳＯ−ＦＤＩＳ１７４９２）ＡＳＴＭ  Ｄ−４１０８（ＮＦＰＡ１９７１）に従って、輻射熱および対流熱の組合せに対して試験した。
【００３２】
【表１】
2007535415.tif 000003
【００３３】
布破損係数（Ｆａｂｒｉｃ  Ｆａｉｌｕｒｅ  Ｆａｃｔｏｒ、ＦＦＦ）は、１００×ＴＰＰ評価（第２度のやけどをシミュレートするのに測定されたエネルギー（ｃａｌ／ｃｍ２）である）を、布重量（ｇ／ｍ２）で除することによって定義される。ＦＦＦ＝１００×ＴＰＰ／布重量。
【００３４】
従来技術またはベンチマークが５．２〜６．７の間であるのと比較して、ＦＦＦは５．３であった。
【００３５】
この５．３のＦＦＦは、この実施例の布が、熱防護衣服において使用可能であることを示す。
【００３６】
また、この布１を透水試験に従って試験し、布１の上に６０ｍｌの水滴をシリンジで付与した。試験は、浸透および吸収の時間を測定することで構成された。第２のプライ３および接結糸を使用せずに、皮膚に面するプライ２のみに対して、この試験を繰り返した。結果は表２に示される。
【００３７】
【表２】
2007535415.tif 000004
【００３８】
この試験は、本発明を使用しない皮膚に面するプライが、標準の布よりも良くないことを示す。従って、この試験は、本発明が、毛管作用と、皮膚に面するプライに向かう接結糸の好ましい方向とによって、接結糸で構成されるドットの効果に依存することを確認する。
【００３９】
吸水試験法に従って、この布１を試験した。試験は、皮膚布に面する布のプライ上に色の付いた２０ｍｌの水滴を付与することで構成され、６０秒後に、サンプルの各層の上の水滴のサイズを測定した。結果は表３および表４に示される。
【００４０】
【表３】
2007535415.tif 000005
【００４１】
【表４】
2007535415.tif 000006
【００４２】
この試験は、布が、皮膚の反対側に面するプライ上で水を拡散する能力を実証する。したがって、フェルト２５０ｇ／ｍ２でキルティングされた対照のアラミド裏打ち布のような通常の材料と比較して、皮膚に面するプライは常に比較的乾燥したままである。
【００４３】
湿った皮膚と接触した布の生理学的特性をシミュレートする、ザクスィッシーズ・テクスティール・フォルシュング・インスティトゥート（Ｓａｃｈｓｉｓｃｈｅｓ  Ｔｅｘｔｉｌ  Ｆｏｒｓｃｈｕｎｇ  Ｉｎｓｔｉｔｕｔｅ）からの多孔性ディスク法ＳＴＦＩ−Ｖｏｒｓｃｈｒ．ＰＥ０３における水分吸収に対して布１を試験した。水分吸収をｇ／ｄｍ２で測定し、布表面重量に従って、相対的な水分吸収を計算した。また、Ｒｅｔ値を得るために、発汗保護ホットプレート試験ＩＳＯ−１１０９２に対しても布１を試験した。この布を、１９０ｇ／ｍ２のノーメックス（Ｎｏｍｅｘ）（登録商標）の編んだ断熱層でキルティングされた１４０ｇ／ｍ２のノーメックス（Ｎｏｍｅｘ）（登録商標）コンフォート（Ｃｏｍｆｏｒｔ）ライナーで構成される対照のフリッチェ（Ｆｒｉｔｓｃｈｅ）４８１０１３３００２２９４１と比較した。結果は表５に示される。
【００４４】
【表５】
2007535415.tif 000007
【００４５】
これらの結果は、布が、従来技術の材料と比較して約４倍も高い、平方メートル重量に対する水分吸収を有することを実証している。これらは良好な結果であり、布１が着用者の皮膚から水分を容易に受け取り得ることを示す。５．７８のＲｅｔ値は、非常に良好であると評価され（＜６非常に良好、６〜１３良好、１３〜２０十分、＞２０不十分）、この布１が非常に通気性であることが実証される。
【００４６】
ｐｒＥＮ７０２に従って、この布１を接触耐熱性試験により試験した。１００℃における限界時間ｔｔ（秒）は１９．８秒で測定され、１００℃におけるｔｔ（秒）値１８．４秒を有するノーメックス（Ｎｏｍｅｘ）（登録商標）Ｎ３０７からの標準の布よりも大幅に優れていた。
【００４７】
本発明に従う衣類品は、所望されるように構成することができる。
【００４８】
本発明に従う布は、当然のことながら、防護衣類を製造するための使用に制限されない。特に、布は、レジャー用衣類を製造するため、特に機能性下着を製造するために使用することができる。
【図面の簡単な説明】
【００４９】
【図１】本発明に従う多層布１の平面図であり、側面６が皮膚に面している。
【図２】図１の本発明に従う多層布１の線２−２に沿った断面図である。
【図３ａ】実施例で使用される二重織布１の実施形態の平織パターンの繰返し部分の、皮膚面６に向かって見た機械的な図である。
【図３ｂ】図３ａの布１の繰返し単位の、側面４から見た機械的な図である。
【図３ｃ】図３ａおよび図３ｂの布１の記号的な織りデザインである。
【図３ｄ】図３ｃの記号デザインのための織機のハーネス・リフティング・プラン（ｈａｒｎｅｓｓ  ｌｉｆｔｉｎｇ  ｐｌａｎ）であり、各カラムは別個のハーネスに相当する。
【符号の説明】
【００５０】
１  本発明の「フリッチェファンクション（Ｆｒｉｔｓｃｈｅ  Ｆｕｎｃｔｉｏｎ）」に従う編織布
２  基布、プライまたは層
３  １．３デシテックス未満の個々の繊度を有するマイクロファイバのプライまたは層
４  皮膚の反対側に面する、層３の側面または表面
５  層３からのまたは層３のマイクロファイバ接結糸で製造されたマイクロファイバドット
６  皮膚に面する、層２の側面または表面
７  布１の厚さ
８  水分（汗、凝縮水、蒸気、水）
９  ウィッキング効果
１０  マイクロファイバ層３の高度に構造化された表面
ｘ１  マイクロファイバドット間のよこ方向の距離
ｘ２  マイクロファイバドット間のたて方向の距離
【図１】
2007535415.tif 000008
【図２】
2007535415.tif 000009
2007535415.tif 000010
【手続補正書】
【提出日】平成16年10月25日(2004.10.25)
【手続補正１】
【補正対象書類名】特許請求の範囲
【補正対象項目名】全文
【補正方法】変更
【補正の内容】
【特許請求の範囲】
【請求項１】
容易な水分輸送により着用の快適性が高められた衣類品のための多層通気性編織布（１）であって、
前記編織布（１）が少なくとも２つの別個の層（２、３）を含んでなり、前記２つの別個の層が、皮膚の反対側に面する前記層（３）の一部である選択された接結糸によって所定の位置（５）で互いに結合されており、前記接結糸は皮膚側のプライ（２）を通して織られるまたは編まれるまたは縫い合わされており、そのたて糸およびよこ糸が、アラミド糸またはアラミド撚糸またはアラミドフィラメント糸またはポリベンゾイミダゾールおよびアラミド繊維を含有するブレンド繊維から製造される糸からなり、前記層（２、３）が、個々の繊維の細かさの程度が異なることにより布（１）の厚さ（７）にわたって繊度勾配をもたらし、前記層（２）の本質的に皮膚に面する側面（６）がより粗い個々の繊度を有し、皮膚の反対側に面する側面（４）の層がより微細な個々の繊度を有することを特徴とする多層通気性編織布。
【請求項２】
層（２）が、織物、編物またはたて編物であることを特徴とする請求項１に記載の編織布。
【請求項３】
第２の層（３）が、織物、編物またはたて編物であることを特徴とする請求項１に記載の編織布。
【請求項４】
層（２、３）の全てが、少なくとも２つの異なる個々の繊維の繊度を示す構造を有することを特徴とする請求項１、２または３に記載の編織布。
【請求項５】
互いに結合された２つの層を有する二重構成であることを特徴とする請求項１〜４のいずれか一項に記載の編織布。
【請求項６】
層（２）および層（３）は皮膚に面する側面（６）において可視的であるが、表面の割合が変化できることを特徴とする請求項１〜５のいずれか一項に記載の編織布。
【請求項７】
皮膚に面する側面（６）の再乾燥時間が、極めて細かい繊維と衣類品の大きい表面積との組合せによって、最適に短縮されることを特徴とする請求項１〜６のいずれか一項に記載の編織布。
【請求項８】
２つの層（２、３）が、特別な両面織りによって、特別な両面編みによって、あるいは特別な両面たて編みによって、互いに結合されることを特徴とする請求項１〜７のいずれか一項に記載の編織布。
【請求項９】
層（２、３）が、５０ｇ／ｍ２〜４５０ｇ／ｍ２の範囲の平方メートル重量を有し、個々の層の平方メートル重量が同一または異なり得ることを特徴とする請求項１〜８のいずれか一項に記載の編織布。
【請求項１０】
層（３）が、外側（４）、すなわち皮膚の反対側に面する側面（４）に配置されると共に、１．３デシテックス未満の個々の繊度を有することを特徴とする請求項１〜９のいずれか一項に記載の編織布。
【請求項１１】
たて糸がマルチフィラメントアラミド糸またはマルチフィラメントアラミド撚糸またはアラミドフィラメント糸を含んでなり、よこ糸が、マルチフィラメントアラミド糸またはマルチフィラメントアラミド撚糸またはアラミドフィラメント糸を交互に含んでなることを特徴とする請求項１に記載の編織布。
【請求項１２】
よこ糸中に存在するマルチフィラメントアラミド糸またはマルチフィラメントアラミド撚糸またはアラミドフィラメント糸が、たて糸を形成する２つの交互に配置された異なるマルチフィラメント糸またはマルチフィラメント撚糸またはアラミドフィラメント糸のうちの１つと類似または同一であることを特徴とする請求項１または１１に記載の編織布。
【請求項１３】
アラミド糸が、ポリ−ｍ−フェニレンイソフタルアミド繊維、ポリ−ｐ−フェニレンテレフタルアミド繊維、またはポリ−ｍ−フェニレンイソフタルアミドおよびポリ−ｐ−フェニレンテレフタルアミド繊維の混合物よりなる群から選択される繊維を含有することを特徴とする請求項１または１２に記載の編織布。
【請求項１４】
内側層と、場合によりポリエステルまたはポリアミドまたはアラミドマイクロファイバ布で製造された中間層と、外側層とを有する、少なくとも１つの２層織物複合体からなる構造であって、請求項１〜１３のいずれか一項に記載の多層通気性編織布が前記内側層を形成する構造を特徴とする衣類品。
【請求項１５】
熱、炎または電気アークの影響に対する防護のための、高温耐性繊維で製造された織物被覆層を有する作業用衣類品であって、
内側層と、場合によりポリエステルまたはポリアミドまたはアラミドマイクロファイバ布で製造された中間層と、高温耐性繊維で製造された織物材料からなる外側層とを有する、少なくとも２層織物複合体からなる構造であって、前記内側層が請求項１〜１３のいずれか一項に記載の多層通気性編織布を含有する構造を特徴とする作業用衣類品。
【請求項１６】
耐火性ジャケットまたは耐火性ズボンであることを特徴とする請求項１５に記載の作業用衣類品。
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
容易な水分輸送により着用の快適性が高められた衣類品のための多層通気性編織布（１）であって、
前記編織布（１）が少なくとも２つの別個の層（２、３）を含んでなり、前記２つの別個の層が、皮膚の反対側に面する前記層（３）の一部である選択された接結糸によって所定の位置（５）で互いに結合されており、前記接結糸は皮膚側のプライ（２）を通して織られるまたは編まれるまたは縫い合わされており、そのたて糸およびよこ糸が、アラミド糸またはアラミド撚糸またはアラミドフィラメント糸またはポリベンゾイミダゾールおよびアラミド繊維を含有するブレンド繊維から製造される糸からなり、前記層（２、３）が、個々の繊維の細かさの程度が異なることにより布（１）の厚さ（７）にわたって繊度勾配をもたらし、前記層（２）の本質的に皮膚に面する側面（６）がより粗い個々の繊度を有し、皮膚の反対側に面する側面（４）の層がより微細な個々の繊度を有することを特徴とする多層通気性編織布。
【請求項２】
内側層と、場合によりポリエステルまたはポリアミドまたはアラミドマイクロファイバ布で製造された中間層と、外側層とを有する、少なくとも１つの２層織物複合体からなる構造であって、請求項１に記載の多層通気性編織布が前記内側層を形成する構造を特徴とする衣類品。
【請求項３】
熱、炎または電気アークの影響に対する防護のための、高温耐性繊維で製造された織物被覆層を有する作業用衣類品であって、
内側層と、場合によりポリエステルまたはポリアミドまたはアラミドマイクロファイバ布で製造された中間層と、高温耐性繊維で製造された織物材料からなる外側層とを有する、少なくとも２層織物複合体からなる構造であって、前記内側層が請求項１又は２に記載の多層通気性編織布を含有する構造を特徴とする作業用衣類品。
【手続補正２】
【補正対象書類名】明細書
【補正対象項目名】００４８
【補正方法】変更
【補正の内容】
【００４８】
本発明に従う布は、当然のことながら、防護衣類を製造するための使用に制限されない。特に、布は、レジャー用衣類を製造するため、特に機能性下着を製造するために使用することができる。
本発明の好適な実施の態様は次のとおりである。
１．  容易な水分輸送により着用の快適性が高められた衣類品のための多層通気性編織布（１）であって、
前記編織布（１）が少なくとも２つの別個の層（２、３）を含んでなり、前記２つの別個の層が、皮膚の反対側に面する前記層（３）の一部である選択された接結糸によって所定の位置（５）で互いに結合されており、前記接結糸は皮膚側のプライ（２）を通して織られるまたは編まれるまたは縫い合わされており、そのたて糸およびよこ糸が、アラミド糸またはアラミド撚糸またはアラミドフィラメント糸またはポリベンゾイミダゾールおよびアラミド繊維を含有するブレンド繊維から製造される糸からなり、前記層（２、３）が、個々の繊維の細かさの程度が異なることにより布（１）の厚さ（７）にわたって繊度勾配をもたらし、前記層（２）の本質的に皮膚に面する側面（６）がより粗い個々の繊度を有し、皮膚の反対側に面する側面（４）の層がより微細な個々の繊度を有することを特徴とする多層通気性編織布。
２．  層（２）が、織物、編物またはたて編物であることを特徴とする上記１に記載の編織布。
３．  第２の層（３）が、織物、編物またはたて編物であることを特徴とする上記１に記載の編織布。
４．  層（２、３）の全てが、少なくとも２つの異なる個々の繊維の繊度を示す構造を有することを特徴とする上記１、２または３に記載の編織布。
５．  互いに結合された２つの層を有する二重構成であることを特徴とする上記１〜４のいずれか一項に記載の編織布。
６．  層（２）および層（３）は皮膚に面する側面（６）において可視的であるが、表面の割合が変化できることを特徴とする上記１〜５のいずれか一項に記載の編織布。
７．  皮膚に面する側面（６）の再乾燥時間が、極めて細かい繊維と衣類品の大きい表面積との組合せによって、最適に短縮されることを特徴とする上記１〜６のいずれか一項に記載の編織布。
８．  ２つの層（２、３）が、特別な両面織りによって、特別な両面編みによって、あるいは特別な両面たて編みによって、互いに結合されることを特徴とする上記１〜７のいずれか一項に記載の編織布。
９．  層（２、３）が、５０ｇ／ｍ2〜４５０ｇ／ｍ2の範囲の平方メートル重量を有し、個々の層の平方メートル重量が同一または異なり得ることを特徴とする上記１〜８のいずれか一項に記載の編織布。
１０．  層（３）が、外側（４）、すなわち皮膚の反対側に面する側面（４）に配置されると共に、１．３デシテックス未満の個々の繊度を有することを特徴とする上記１〜９のいずれか一項に記載の編織布。
１１．  たて糸がマルチフィラメントアラミド糸またはマルチフィラメントアラミド撚糸またはアラミドフィラメント糸を含んでなり、よこ糸が、マルチフィラメントアラミド糸またはマルチフィラメントアラミド撚糸またはアラミドフィラメント糸を交互に含んでなることを特徴とする上記１に記載の編織布。
１２．  よこ糸中に存在するマルチフィラメントアラミド糸またはマルチフィラメントアラミド撚糸またはアラミドフィラメント糸が、たて糸を形成する２つの交互に配置された異なるマルチフィラメント糸またはマルチフィラメント撚糸またはアラミドフィラメント糸のうちの１つと類似または同一であることを特徴とする上記１または１１に記載の編織布。
１３．  アラミド糸が、ポリ−ｍ−フェニレンイソフタルアミド繊維、ポリ−ｐ−フェニレンテレフタルアミド繊維、またはポリ−ｍ−フェニレンイソフタルアミドおよびポリ−ｐ−フェニレンテレフタルアミド繊維の混合物よりなる群から選択される繊維を含有することを特徴とする上記１または１２に記載の編織布。
１４．  内側層と、場合によりポリエステルまたはポリアミドまたはアラミドマイクロファイバ布で製造された中間層と、外側層とを有する、少なくとも１つの２層織物複合体からなる構造であって、上記１〜１３のいずれか一項に記載の多層通気性編織布が前記内側層を形成する構造を特徴とする衣類品。
１５．  熱、炎または電気アークの影響に対する防護のための、高温耐性繊維で製造された織物被覆層を有する作業用衣類品であって、
内側層と、場合によりポリエステルまたはポリアミドまたはアラミドマイクロファイバ布で製造された中間層と、高温耐性繊維で製造された織物材料からなる外側層とを有する、少なくとも２層織物複合体からなる構造であって、前記内側層が上記１〜１３のいずれか一項に記載の多層通気性編織布を含有する構造を特徴とする作業用衣類品。
１６．  耐火性ジャケットまたは耐火性ズボンであることを特徴とする上記１５に記載の作業用衣類品。
【国際調査報告】
2007535415.tif 000011
2007535415.tif 000012
2007535415.tif 000013